(57)【要約】【課題】耐傷付き性、発色性、成形外観に優れ、耐衝撃性にも優れる耐傷付き性熱可塑性樹脂組成物及びその成形品を提供する。【解決手段】ゴム質重合体（ａ）の存在下、芳香族ビニル、シアン化ビニル、及びメタクリル酸エステルよりなる群から選ばれる少なくとも１種を含む単量体（ｂ）をグラフト重合したグラフト重合体（Ａ）５〜４０質量部と、メタクリル系樹脂（Ｂ）５０〜９４．９質量部と、平均粒子径が１００ｎｍ以下であるシリカ微粒子（Ｃ）０．１〜２０質量部とを、グラフト重合体（Ａ）とメタクリル系樹脂（Ｂ）とシリカ微粒子（Ｃ）の合計で１００質量部となるように含有する耐傷付き性熱可塑性樹脂組成物及びその成形品。【選択図】図１
2014218627.tif 000002
【特許請求の範囲】
【請求項１】
ゴム質重合体（ａ）の存在下、芳香族ビニル、シアン化ビニル、及びメタクリル酸エステルよりなる群から選ばれる少なくとも１種を含む単量体（ｂ）をグラフト重合したグラフト重合体（Ａ）５〜４０質量部と、メタクリル系樹脂（Ｂ）５０〜９４．９質量部と、平均粒子径が１００ｎｍ以下であるシリカ微粒子（Ｃ）０．１〜２０質量部とを、グラフト重合体（Ａ）とメタクリル系樹脂（Ｂ）とシリカ微粒子（Ｃ）の合計で１００質量部となるように含有する耐傷付き性熱可塑性樹脂組成物。
【請求項２】
シリカ微粒子(Ｃ)が、表面を有機化されたシリカ微粒子であることを特徴とする請求項１の耐傷付き性熱可塑性樹脂組成物。
【請求項３】
シリカ微粒子（Ｃ）は、メタクリル系樹脂（Ｂ）の原料単量体に、表面を有機化されたシリカ微粒子(Ｃ)を分散させてラジカル重合することで、シリカ微粒子（Ｃ）を含有するメタクリル系樹脂（Ｂ）として配合される請求項１又は２に記載の耐傷付き性熱可塑性樹脂組成物。
【請求項４】
ゴム質重合体（ａ）のゲル含有量が５０〜９９質量％で、体積平均粒子径が８０〜５００ｎｍであり、
単量体（ｂ）は芳香族ビニル７０〜８２質量％とシアン化ビニル１８〜３０質量％を含む単量体混合物であるか、又は、メタクリル酸エステルを５０質量％以上含むものであり、
グラフト重合体（Ａ）はゴム質重合体（ａ）の４０〜８０質量％と単量体（ｂ）の２０〜６０質量％（ただし、ゴム質重合体（ａ）と単量体（ｂ）との合計で１００質量％）とをグラフト重合してなり、
グラフト重合体（Ａ）のグラフト率が２３〜１００％である請求項１ないし３のいずれか１項に記載の耐傷付き性熱可塑性樹脂組成物。
【請求項５】
メタクリル系樹脂（Ｂ）はメタクリル酸エステルとその他の共重合可能な単量体とを含むメタクリル系単量体混合物を重合させたものであり、
該メタクリル系単量体混合物中のメタクリル酸エステルの含有量が５０〜９９．５質量％であり、
メタクリル系樹脂（Ｂ）の重量平均分子量が５０，０００〜３００，０００である請求項１ないし４のいずれか１項に記載の耐傷付き性熱可塑性樹脂組成物。
【請求項６】
請求項１ないし５のいずれか１項に記載の耐傷付き性熱可塑性樹脂組成物からなる成形品。
【請求項７】
ゴム質重合体（ａ）の存在下、芳香族ビニル、シアン化ビニル、及びメタクリル酸エステルよりなる群から選ばれる少なくとも１種を含む単量体（ｂ）をグラフト重合したグラフト重合体（Ａ）と、メタクリル系樹脂（Ｂ）と、平均粒子径が１００ｎｍ以下であるシリカ微粒子（Ｃ）を含有する耐傷付き性熱可塑性樹脂組成物を製造する方法であって、メタクリル系樹脂（Ｂ）の原料単量体に、表面を有機化されたシリカ微粒子(Ｃ)を分散させてラジカル重合することで、シリカ微粒子（Ｃ）を含有するメタクリル系樹脂（Ｂ）を得る工程を有する耐傷付き性熱可塑性樹脂組成物の製造方法。
【発明の詳細な説明】
【技術分野】
【０００１】
本発明は、耐傷付き性、発色性、成形外観に優れ、耐衝撃性にも優れる耐傷付き性熱可塑性樹脂組成物とその成形品に関する。本発明はまた、この耐傷付き性熱可塑性樹脂組成物の製造方法に関する。
【背景技術】
【０００２】
近年、自動車分野などにおける樹脂部品は、製造コスト削減の観点から塗装せずに使用できることが求められている。そのため、従来の機械物性以外にも求められる特性（要求特性）が幅広くなってきている。特に、塗装しないことから、従来塗装が担ってきた発色性、成形外観や耐傷付き性などがより重要視されるようになってきている。
【０００３】
これらの特性のうち、特に耐傷付き性は、発色性や成形外観が良好である樹脂部品でも傷が付くことでその特性が損なわれてしまうことから特に重要である。すなわち、例えば、自動車樹脂部品においては走行時や洗車時、汚れやワックスの拭き取り時や樹脂部品の組み付け時などにおいて傷が付き、その傷部分が白化や凹凸となることで発色性や成形外観を悪化させる。このため、塗装せずに使用する樹脂部品には、傷が付かない、傷が目立たないという耐傷付き性が求められている。
【０００４】
また、これらの傷にも大きく分けて、走行時の飛び石や、洗車時における付着した砂埃と洗車ブラシなど硬いもので付くけずれ引掻き傷と、汚れやワックスの拭き取り時に使用するウェスや樹脂部品の組み付け時に用いる軍手など柔らかいもので付く擦り傷の2種類がある。
【０００５】
発色性や成形外観が良好である熱可塑性樹脂としては、例えば、ポリカーボネートやメタクリル樹脂などがある。しかしながら、ポリカーボネートは引掻き傷に非常に弱く、傷が付きやすい。一方、メタクリル樹脂は、硬いもので付く引掻き傷には強いものの、ウェスや軍手などの柔らかいもので付く擦り傷には弱く、また耐衝撃性が非常に低いといった問題がある。このため、塗装せずに使用する樹脂部品において、高度な耐傷付き性を付与することは困難であった。
【０００６】
このような事情を背景として、例えば特許文献１には、アクリルゴムをベースとするコア−シェル型衝撃改質剤を用い、これを特定の低分子量メタクリル樹脂及び特定の高分子量メタクリル樹脂に添加する方法が記載されている。また、例えば特許文献２には、メタクリル樹脂に、ＡＥＳグラフト重合体を添加する方法が開示されている。
【先行技術文献】
【特許文献】
【０００７】
【特許文献１】特表２００８−５２８７１２号公報
【特許文献２】特開２００４−３５２８４２号公報
【発明の概要】
【発明が解決しようとする課題】
【０００８】
しかしながら、特許文献１に記載された方法では、軍手やガーゼなどによる擦り傷への改良効果は不充分であった。また、特許文献１，２の方法では、もともとメタクリル系樹脂が有した耐引掻き傷性が犠牲となり、高度な耐傷付き性を得ることは困難であった。
【０００９】
本発明は、耐傷付き性、発色性、成形外観に優れ、耐衝撃性にも優れる耐傷付き性熱可塑性樹脂組成物及びその成形品を提供することを目的とする。
【課題を解決するための手段】
【００１０】
本発明者は、上記課題を解決すべく検討を重ねた結果、ゴム質重合体（ａ）に芳香族ビニル、シアン化ビニル、及びメタクリル酸エステルよりなる群から選ばれる少なくとも１種を含む単量体（ｂ）をグラフトしたグラフト重合体（Ａ）と、メタクリル系樹脂（Ｂ）と、特定の平均粒子径のシリカ微粒子（Ｃ）とを特定の割合で配合することにより、上記課題を解決することができることを見出した。
【００１１】
即ち、本発明は以下を要旨とする。
【００１２】
［１］  ゴム質重合体（ａ）の存在下、芳香族ビニル、シアン化ビニル、及びメタクリル酸エステルよりなる群から選ばれる少なくとも１種を含む単量体（ｂ）をグラフト重合したグラフト重合体（Ａ）５〜４０質量部と、メタクリル系樹脂（Ｂ）５０〜９４．９質量部と、平均粒子径が１００ｎｍ以下であるシリカ微粒子（Ｃ）０．１〜２０質量部とを、グラフト重合体（Ａ）とメタクリル系樹脂（Ｂ）とシリカ微粒子（Ｃ）の合計で１００質量部となるように含有する耐傷付き性熱可塑性樹脂組成物。
【００１３】
［２］  シリカ微粒子(Ｃ)が、表面を有機化されたシリカ微粒子であることを特徴とする［１］の耐傷付き性熱可塑性樹脂組成物。
【００１４】
［３］  シリカ微粒子（Ｃ）は、メタクリル系樹脂（Ｂ）の原料単量体に、表面を有機化されたシリカ微粒子(Ｃ)を分散させてラジカル重合することで、シリカ微粒子（Ｃ）を含有するメタクリル系樹脂（Ｂ）として配合される［１］又は［２］に記載の耐傷付き性熱可塑性樹脂組成物。
【００１５】
［４］  ゴム質重合体（ａ）のゲル含有量が５０〜９９質量％で、体積平均粒子径が８０〜５００ｎｍであり、単量体（ｂ）は芳香族ビニル７０〜８２質量％とシアン化ビニル１８〜３０質量％を含む単量体混合物であるか、又は、メタクリル酸エステルを５０質量％以上含むものであり、グラフト重合体（Ａ）はゴム質重合体（ａ）の４０〜８０質量％と単量体（ｂ）の２０〜６０質量％（ただし、ゴム質重合体（ａ）と単量体（ｂ）との合計で１００質量％）とをグラフト重合してなり、グラフト重合体（Ａ）のグラフト率が２３〜１００％である［１］ないし［３］のいずれかに記載の耐傷付き性熱可塑性樹脂組成物。
【００１６】
［５］  メタクリル系樹脂（Ｂ）はメタクリル酸エステルとその他の共重合可能な単量体とを含むメタクリル系単量体混合物を重合させたものであり、該メタクリル系単量体混合物中のメタクリル酸エステルの含有量が５０〜９９．５質量％であり、メタクリル系樹脂（Ｂ）の重量平均分子量が５０，０００〜３００，０００である［１］ないし［４］のいずれかに記載の耐傷付き性熱可塑性樹脂組成物。
【００１７】
［６］  ［１］ないし［５］のいずれかに記載の耐傷付き性熱可塑性樹脂組成物からなる成形品。
【００１８】
［７］  ゴム質重合体（ａ）の存在下、芳香族ビニル、シアン化ビニル、及びメタクリル酸エステルよりなる群から選ばれる少なくとも１種を含む単量体（ｂ）をグラフト重合したグラフト重合体（Ａ）と、メタクリル系樹脂（Ｂ）と、平均粒子径が１００ｎｍ以下であるシリカ微粒子（Ｃ）を含有する耐傷付き性熱可塑性樹脂組成物を製造する方法であって、メタクリル系樹脂（Ｂ）の原料単量体に、表面を有機化されたシリカ微粒子(Ｃ)を分散させてラジカル重合することで、シリカ微粒子（Ｃ）を含有するメタクリル系樹脂（Ｂ）を得る工程を有する耐傷付き性熱可塑性樹脂組成物の製造方法。
【発明の効果】
【００１９】
本発明によれば、耐傷付き性、発色性、成形外観に優れ、耐衝撃性にも優れる耐傷付き性熱可塑性樹脂組成物及びその成形品を提供することができる。
【図面の簡単な説明】
【００２０】
【図１】実施例における耐傷付き性（ガーゼ摩耗）の評価方法の説明図である。
【発明を実施するための形態】
【００２１】
以下、本発明を詳細に説明する。
【００２２】
〔耐傷付き性熱可塑性樹脂組成物〕
本発明の耐傷付き性熱可塑性樹脂組成物は、グラフト重合体（Ａ）と、メタクリル系樹脂（Ｂ）と、シリカ微粒子（Ｃ）とを所定の割合で含有するものである。
【００２３】
［グラフト重合体（Ａ）］
本発明の耐傷付き性熱可塑性樹脂組成物に含まれるグラフト重合体（Ａ）は、ゴム質重合体（ａ）の存在下、芳香族ビニル、シアン化ビニル、及びメタクリル酸エステルよりなる群から選ばれる少なくとも１種を含む単量体（ｂ）をグラフト重合したものである。
【００２４】
＜ゴム質重合体（ａ）＞
グラフト重合体（Ａ）を構成するゴム質重合体（ａ）としては、例えば、ポリブタジエン、スチレン・ブタジエン共重合体、アクリロニトリル・ブタジエン共重合体、アクリル酸エステル・ブタジエン共重合体、スチレン・イソプレン共重合体、天然ゴム等のジエン系ゴム、ポリアクリル酸ブチル等のアクリル系ゴム、エチレン・プロピレン共重合体、エチレン・プロピレン・非共役ジエン共重合体、エチレン・α−オレフィン共重合体等のオレフィン系ゴム、ポリオルガノシロキサン等のシリコン系ゴム等が挙げられ、これらは１種を単独で、あるいは２種以上を混合して使用できる。また、ゴム質重合体（ａ）の構造が複合形態をとっているものでもよく、例えば、ポリブタジエンにアクリル酸エステルを重合したものや、ポリオルガノシロキサンにアクリル酸エステルを重合したものでもよい。これらゴム質重合体（ａ）の中でも、得られる耐傷付き性熱可塑性樹脂組成物の耐候性に優れることから、アクリル系ゴム、シリコン系ゴム、オレフィン系ゴムが好ましく、さらには、得られる耐傷付き性熱可塑性樹脂組成物の成形品に擦り傷が付きにくく、発色性にも優れることから、オレフィン系ゴムがより好ましい。
【００２５】
ゴム質重合体（ａ）の架橋の有無は特に制限はされないが、耐衝撃性、発色性に優れることから架橋されていることが好ましく、ゴム質重合体（ａ）のゲル含有量は５０〜９９質量％であることが好ましい。
なお、ゴム質重合体（ａ）のゲル含有量はゴム質重合体（ａ）の架橋度を示し、具体的には、秤量したゴム質重合体（ａ）を適当な溶剤に２０時間かけて溶解させ、次いで、２００メッシュ金網で分取し、金網に残った不溶分を乾燥させたのち秤量し、溶剤に溶解させる前のゴム質重合体（ａ）に対する乾燥させた不溶分の割合（質量％）で求められる。ゴム質重合体（ａ）の溶解に用いる溶剤としては、例えば、ジエン系ゴムやオレフィン系ゴムではトルエンを、アクリル系ゴムではアセトンを用いると測定しやすい。
【００２６】
ゴム質重合体（ａ）の体積平均粒子径は、８０〜５００ｎｍであることが好ましく、８０〜４００ｎｍであることがより好ましく、９０〜２５０ｎｍであることがさらに好ましい。ゴム質重合体（ａ）の体積平均粒子径が上記範囲であると、得られる耐傷付き性熱可塑性樹脂組成物や成形品の耐衝撃性、発色性が良好となる。
【００２７】
＜単量体（ｂ）＞
ゴム質重合体（ａ）に、単量体（ｂ）をグラフト重合することにより、グラフト重合体（Ａ）が得られる。単量体（ｂ）は、芳香族ビニル、シアン化ビニル、メタクリル酸エステルから選ばれる少なくとも１種を含む。なかでも、単量体（ｂ）として、芳香族ビニル７０〜８２質量％とシアン化ビニル１８〜３０質量％を含む単量体混合物、又はメタクリル酸エステルを５０質量％以上含むものが好ましい。このような単量体を用いると、グラフト重合体（Ａ）とメタクリル系樹脂（Ｂ）との相溶性が良好となり、得られる耐傷付き性熱可塑性樹脂組成物の発色性、耐衝撃性が優れる傾向となる。
【００２８】
芳香族ビニルとしては、例えば、スチレン、α−メチルスチレン、ｏ−，ｍ−もしくはｐ−メチルスチレン、ビニルキシレン、ｐ−ｔ−ブチルスチレン、エチルスチレンなどが挙げられ、これらのうちの１種以上を使用できる。なかでもスチレン、α−メチルスチレンが好ましい。
【００２９】
シアン化ビニルとしては、例えば、アクリロニトリル、メタクリロニトリルなどの１種又は２種以上が挙げられる。
【００３０】
メタクリル酸エステルとしては、例えば、メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸アミル、メタクリル酸イソアミル、メタクリル酸オクチル、メタクリル酸−２−エチルヘキシル、メタクリル酸デシル、メタクリル酸ラウリル、メタクリル酸シクロヘキシル、メタクリル酸ベンジル、メタクリル酸フェニルなどが挙げられ、これらのうち１種以上を使用できる。これらのなかでも、得られる耐傷付き性熱可塑性樹脂組成物や成形品の耐熱性と耐衝撃性がより優れることから、メタクリル酸メチル及びメタクリル酸エチルの少なくとも１種を使用することが好ましい。
【００３１】
単量体（ｂ）は、上記の芳香族ビニル、シアン化ビニル、メタクリル酸エステルの他に、これらと共重合可能な他の単量体を、本発明の効果を損なわない範囲で含んでもよい。
他の単量体としては、アクリル酸、アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸アミル、アクリル酸イソアミル、アクリル酸オクチル、アクリル酸−２−エチルヘキシル、アクリル酸デシル、アクリル酸ラウリル、アクリル酸シクロヘキシル、アクリル酸ベンジル、アクリル酸フェニルなどのアクリル酸誘導体、イタコン酸、イタコン酸メチル、イタコン酸ブチル、イタコン酸ジメチル、イタコン酸ジブチルなどのイタコン酸誘導体、マレイン酸、無水マレイン酸などのマレイン酸類、Ｎ−シクロヘキシルマレイミド、Ｎ−フェニルマレイミドなどのマレイミド類等が挙げられ、１種以上を必要に応じて使用できる。
【００３２】
＜製造方法＞
グラフト重合体（Ａ）は、ゴム質重合体（ａ）の存在下に単量体（ｂ）をグラフト重合させることで得られる。
グラフト重合時のゴム質重合体（ａ）の割合は、４０〜８０質量％であり、単量体（ｂ）の割合は２０〜６０質量％であることが好ましい（ただし、ゴム質重合体（ａ）と単量体（ｂ）の合計を１００質量％とする。）。ゴム質重合体（ａ）の割合が上記範囲内であれば、グラフト重合体（Ａ）の生産性が良好であるとともに、得られる耐傷付き性熱可塑性樹脂組成物やその成形品の発色性、耐衝撃性が向上する。
【００３３】
グラフト重合体（Ａ）は、耐傷付き性熱可塑性樹脂組成物やその成形品の発色性、耐衝撃性が良好となることから、グラフト率が２３〜１００％であることが好ましい。
【００３４】
本明細書におけるグラフト率（Ｇ）は、下記式より求められる。
Ｇ＝１００（Ｐ−Ｅ）／Ｅ
Ｐ：アセトン不溶分の質量（グラフト重合体（Ａ）又は耐傷付き性熱可塑性樹脂組成物をメタノールで洗浄した後、アセトンで抽出し、遠心分離機でアセトン可溶分とアセトン不溶分に分離し、得られたアセトン不溶分を真空乾燥した後の質量（ｇ））
Ｅ：グラフト重合体（Ａ）の製造に用いたゴム質重合体（ａ）の質量（ｇ）
【００３５】
グラフト重合体（Ａ）は、塊状重合法、溶液重合法、塊状懸濁重合法、懸濁重合法、乳化重合法等の公知の方法により製造され、容易に重合できる点では、乳化重合が好ましい。
【００３６】
本発明の耐傷付き性熱可塑性樹脂組成物におけるグラフト重合体（Ａ）の含有量は、耐傷付き性熱可塑性樹脂組成物やその成形品の発色性、耐衝撃性、耐擦り傷性が優れることから、該グラフト重合体（Ａ）と後述のメタクリル系樹脂（Ｂ）と後述のシリカ微粒子（Ｃ）との合計を１００質量部とした場合に、５〜４０質量部、好ましくは１０〜３０質量部である。グラフト重合体（Ａ）が上記下限より少ないと、耐衝撃性、柔らかいもので付く擦り傷に対する耐傷付き性が劣る傾向にあり、上記上限より多いと、成形外観、硬いもので付く引掻き傷に対する耐傷付き性が劣る傾向にある。
【００３７】
［メタクリル系樹脂（Ｂ）］
本発明におけるメタクリル系樹脂（Ｂ）とは、メタクリル酸エステルとその他共重合可能な単量体とを含むメタクリル系単量体混合物を重合させたものである。
【００３８】
メタクリル系単量体混合物におけるメタクリル酸エステルとしては、グラフト重合体（Ａ）における単量体（ｂ）のメタクリル酸エステルとして例示したメタクリル酸エステルを用いることができ、これらは１種を単独で用いてもよく、２種以上を混合して用いてもよい。
【００３９】
メタクリル系単量体混合物中のメタクリル酸エステルの含有量は、５０〜９９．５質量％である。メタクリル酸エステルの含有量が５０質量％未満では得られる耐傷付き性熱可塑性樹脂組成物やその成形品の発色性が劣り、さらには、硬く尖ったものによる掻き傷が付きやすくなる。一方、メタクリル系単量体混合物中のメタクリル酸エステル含有量が９９．５質量％を超えると溶融混練時や成形時にメタクリル系樹脂の分解が発生しやすく好ましくない。
【００４０】
メタクリル系単量体混合物におけるその他の共重合可能な単量体としては、グラフト重合体（Ａ）における単量体（ｂ）として例示した芳香族ビニル、シアン化ビニルや、他の単量体として例示したアクリル酸誘導体、イタコン酸誘導体、マレイン酸類、マレイミド類などが挙げられ、これらは１種を単独で用いてもよく、２種以上を混合して用いてもよい。
【００４１】
メタクリル系樹脂（Ｂ）の製造方法としては特に制限されず、乳化重合、懸濁重合、塊状重合、溶液重合などの公知の方法が挙げられる。得られる耐傷付き性熱可塑性樹脂組成物や成形品の耐熱性、発色性の点からは、懸濁重合、塊状重合により製造したものが好ましい。
【００４２】
メタクリル系樹脂（Ｂ）の重量平均分子量は、５０，０００〜３００，０００であることが好ましく、８０，０００〜２００，０００であることがより好ましい。メタクリル系樹脂（Ｂ）の重量平均分子量が上記範囲内にあると、得られる耐傷付き性熱可塑性樹脂組成物の耐衝撃性、成形外観が良好となる傾向にある。
【００４３】
本発明の耐傷付き性熱可塑性樹脂組成物におけるメタクリル系樹脂（Ｂ）の含有量は、耐傷付き性熱可塑性樹脂組成物の発色性が優れ、硬く尖ったものによる引掻き傷が付きにくくなることから、上述のグラフト重合体（Ａ）とメタクリル系樹脂（Ｂ）と後述のシリカ微粒子（Ｃ）との合計を１００質量部とした場合に、５０〜９４．９質量部、好ましくは６０〜８７質量部である。メタクリル系樹脂（Ｂ）が上記下限よりも少ないと、耐衝撃性、硬いもので付く引掻き傷に対する耐傷付き性が劣る傾向にあり、上記上限よりも多いと、耐傷付き性、柔らかいもので付く擦り傷に対する耐傷付き性が劣る傾向にある。
【００４４】
［シリカ微粒子（Ｃ）］
本発明で使用するシリカ微粒子のシリカとしては、特に制限はなく、目的に応じて適宜選択でき、例えば、気相法シリカ、結晶性シリカ、溶融シリカなどが挙げられる。
【００４５】
本発明におけるシリカ微粒子の平均粒子径は１００ｎｍ以下、好ましくは８０ｎｍ以下、より好ましくは５０ｎｍ以下である。シリカ微粒子の平均粒子径が上記上限を超えると、得られる耐傷付き性熱可塑性樹脂組成物の発色性、成形外観が悪化する傾向にある。なお、シリカ微粒子（Ｃ）の平均粒子径の下限は通常５ｎｍ程度である。
【００４６】
本発明におけるシリカ微粒子（Ｃ）は、その表面が有機化されていてもよいし、有機化されていなくてもよいが、有機化されていると、得られる耐傷付き性熱可塑性樹脂組成物の成形外観、耐衝撃性が良好となることから好ましい。
【００４７】
シリカ微粒子（Ｃ）は求める物性に応じて合成してもいいし、市販のものを使用してもよい。市販の表面を有機化されたシリカ微粒子としては、例えば、オルガノゾル  ＭＥＫ−ＳＴ（日産化学工業株式会社製オルガノシリカゾル、ＭＥＫ溶媒、平均粒子径１０〜２０ｎｍ）が挙げられる。市販の表面を有機化されていないシリカ微粒子としては、例えば、スノーテックス３０（日産化学工業株式会社製コロイダルシリカ、水分散媒、平均粒子径１０〜２０ｎｍ）が挙げられる。
【００４８】
シリカ微粒子の表面を有機化する方法としては特に制限はなく公知の方法を採用することができる。例えば、シリカ微粒子の表面シラノール基を有機シラン化合物と反応させて共有結合を形成させることにより有機化する方法などが挙げられる。
【００４９】
シリカ微粒子の表面シラノール基と反応して共有結合を形成することができる有機シラン化合物としては、シラザン化合物、シロキサン化合物又はアルコキシシラン若しくはその部分加水分解物、若しくはその部分加水分解物オリゴマーが挙げられる。  
【００５０】
シラザン化合物としては、例えば、ヘキサメチルジシラザン、ヘキサエチルジシラザンが挙げられる。  
【００５１】
シロキサン化合物としては、例えば、ヘキサメチルジシロキサン、１，３−ジブチルテトラメチルジシロキサン、１，３−ジフェニルテトラメチルジシロキサン、１，３−ジビニルテトラメチルジシロキサン、ヘキサエチルジシロキサン及び３−グリシドキシプロピルペンタメチルジシロキサンが挙げられる。  
【００５２】
アルコキシシランとしては、例えば、トリメチルメトキシシラン、トリメチルエトキシシラン、トリメチルプロポキシシラン、フェニルジメチルメトキシシラン、クロロプロピルジメチルメトキシシラン、ジメチルジメトキシシラン、メチルトリメトキシシラン、テトラメトキシシラン、テトラエトキシシラン、テトラプロポキシシラン、テトラブトキシシラン、エチルトリメトキシシラン、ジメチルジエトキシシラン、プロピルトリエトキシシラン、ｎ−ブチルトリメトキシシラン、ｎ−ヘキシルトリメトキシシラン、ｎ−オクチルトリエトキシシラン、ｎ−オクチルメチルジエトキシシラン、ｎ−オクタデシルトリメトキシシラン、フェニルトリメトキシシラン、フェニルメチルジメトキシシラン、フェネチルトリメトキシシラン、ドデシルトリメトキシシラン、ｎ−オクタデシルトリエトキシシラン、フェニルジメチルエトキシシラン、フェニルトリエトキシシラン、ジフェニルジメトキシシラン、ビニルトリメトキシシラン、ビニルトリエトキシシラン、ビニルトリス（β−メトキシエトキシ）シラン、γ−メタアクリルオキシプロピルトリメトキシシラン、γ−アクリルオキシプロピルトリメトキシシラン、γ−（メタアクリルオキシプロピル）メチルジメトキシシラン、γ−メタアクリルオキシプロピルメチルジエトキシシラン、γ−メタアクリルオキシプロピルトリエトキシシラン、β−（３，４−エポキシシクロヘキシル）エチルトリメトキシシラン、γ−グリシドキシプロピルトリメトキシシラン、γ−グリシドキシプロピルメチルジエトキシシラン、γ−グリシドキシプロピルトリエトキシシラン、Ｎ−（β−アミノエチル）−（γ−アミノプロピル）メチルジメトキシシラン、Ｎ−（β−アミノエチル）−（γ−アミノプロピル）トリメトキシシラン、Ｎ−（β−アミノエチル）−（γ−アミノプロピル）トリエトキシシラン、γ−アミノプロピルトリメトキシシラン、γ−アミノプロピルトリエトキシシラン、Ｎ−フェニル−γ−アミノプロピルトリメトキシシラン、γ−メルカプトプロピルトリメトキシシラン、３−イソシアネートプロピルトリエトキシシラン、トリフルオロプロピルトリメトキシシラン、ヘプタデカトリフルオロプロピルトリメトキシシラン、ｎ−デシルトリメトキシシラン、ジメトキシジエトキシシラン、ビス（トリエトキシシリル）エタン及びヘキサエトキシジシロキサンが挙げられる。  
【００５３】
前記有機シラン化合物は、１種を単独で又は２種類以上を混合して用いることができる。
【００５４】
シリカ微粒子（Ｃ）の表面有機化に用いる有機シラン化合物の使用量は、シリカ微粒子（Ｃ）１００質量部に対して０．０５〜２０質量部、特に０．１〜１０質量部が好ましい。上記範囲より有機シラン化合物が少ないとシリカ微粒子（Ｃ）の表面を十分に有機化することができず、多いと得られる耐傷付き性熱可塑性樹脂組成物の成形外観が劣る傾向にある。
【００５５】
本発明の耐傷付き性熱可塑性樹脂組成物の製造に当たり、シリカ微粒子（Ｃ）を配合する方法としては特に制限はなく、シリカ微粒子（Ｃ）が耐傷付き性熱可塑性樹脂組成物に均一に分散されていればよい。例えば、グラフト重合体（Ａ）又はメタクリル系樹脂（Ｂ）を乳化重合し、水媒体のコロイダルシリカと混合したのちに、無機塩により凝固する方法；有機溶媒に溶解させたメタクリル系樹脂（Ｂ）とシリカ微粒子、又は表面を有機化されたシリカ微粒子、例えば、オルガノシリカゾルを混合したのちに、有機溶媒を除去する方法；シリカ微粒子、又は表面を有機化されたシリカ微粒子、例えば、オルガノシリカゾルの有機溶媒を前述のメタクリル系単量体混合物に置換したのちに重合する方法；などが挙げられる。なかでも、オルガノシリカゾルの有機溶媒をメタクリル系単量体混合物に置換したのちに懸濁重合することで、シリカ微粒子（Ｃ）が均一分散したメタクリル系樹脂（Ｂ）を得、このようにシリカ微粒子（Ｃ）を均一分散状態で含むメタクリル系樹脂（Ｂ）をグラフト重合体（Ａ）等と混合する方法が、得られる耐傷付き性熱可塑性樹脂組成物の発色性、成形外観が良好となることから好ましい。
【００５６】
本発明の耐傷付き性熱可塑性樹脂組成物におけるシリカ微粒子（Ｃ）の含有量は、グラフト重合体（Ａ）とメタクリル系樹脂（Ｂ）とシリカ微粒子（Ｃ）との合計を１００質量部とした場合、０．１〜２０質量部、好ましくは１〜１６質量部である。シリカ微粒子（Ｃ）の含有量が上記下限未満であると、得られる耐傷付き性熱可塑性樹脂組成物の耐傷付き性が劣り、上記上限を超えると、発色性、成形外観、耐衝撃性が劣るものとなる。
【００５７】
［その他の熱可塑性樹脂］
本発明の耐傷付き性熱可塑性樹脂組成物には、グラフト重合体（Ａ）、メタクリル系樹脂（Ｂ）、及びシリカ微粒子（Ｃ）の他に、本発明を損なわない範囲でその他の熱可塑性樹脂を配合することができる。その他の熱可塑性樹脂としては、スチレン−アクリロニトリル重合体（ＡＳ樹脂）、スチレン−無水マレイン酸重合体、ポリカーボネート、ポリブチレンテレフタレート（ＰＢＴ）、ポリエチレンテレフタレート（ＰＥＴ）、ポリ塩化ビニル、ポリエチレンやポリプロピレン等のポリオレフィン、スチレン−ブタジエン−スチレン（ＳＢＳ）、スチレン−ブタジエン（ＳＢＲ）、水素添加ＳＢＳ、スチレン−イソプレン−スチレン（ＳＩＳ）等のスチレン系エラストマー、各種オレフィン系エラストマー、各種ポリエステル系エラストマー、ポリスチレン、メタクリル酸メチル−スチレン重合体（ＭＳ樹脂）、アクリロニトリル−スチレン−メタクリル酸メチル重合体、ポリアセタール、ポリフェニレンエーテル（ＰＰＥ）、変性ＰＰＥ、エチレン−酢酸ビニル重合体、ポリフェニレンスルフィド（ＰＰＳ）、ポリエーテルスルホン（ＰＥＳ）、ポリエーテルエーテルケトン（ＰＥＥＫ）、ポリアリレート、液晶ポリエステル、ポリアミド（ナイロン）、前記のグラフト重合体（Ａ）の混合物（ｂ）の共重合体等が挙げられる。
【００５８】
本発明の耐傷付き性熱可塑性樹脂組成物が上記のようなその他の熱可塑性樹脂を含有する場合、グラフト重合体（Ａ）、メタクリル系樹脂（Ｂ）及びシリカ微粒子（Ｃ）を所定の割合で用いることによる本発明の効果を有効に得る上で、グラフト重合体（Ａ）とメタクリル系樹脂（Ｂ）とシリカ微粒子（Ｃ）との合計１００質量部に対して４０質量部以下とすることが好ましい。
【００５９】
［添加剤］
本発明の耐傷付き性熱可塑性樹脂組成物には、グラフト重合体（Ａ）、メタクリル系樹脂（Ｂ）、シリカ微粒子（Ｃ）の他に、耐傷付き性熱可塑性樹脂組成物や成形品の物性を損なわない範囲において、樹脂組成物の製造時（混合時）、成形時に、慣用の他の添加剤、例えば滑材、顔料、染料、充填剤（カーボンブラック、酸化チタン等）、耐熱剤、酸化劣化防止剤、耐候剤、離型剤、可塑剤、帯電防止剤等を配合することができる。
【００６０】
［耐傷付き性熱可塑性樹脂組成物の製造方法］
本発明の耐傷付き性熱可塑性樹脂組成物は、公知の装置を使用した公知の方法で製造できる。例えば、一般的な方法として溶融混合法があり、この方法で使用する装置としては、押出機、バンバリーミキサー、ローラー、ニーダー等が挙げられる。混合には回分式、連続式のいずれを採用してもよい。また、各成分の混合順序などにも特に制限はなく、全ての成分が均一に混合されればよい。
【００６１】
〔成形品〕
本発明の成形品は、上記耐傷付き性熱可塑性樹脂組成物が成形されたものである。その成形方法としては、例えば、射出成形法、射出圧縮成形機法、押出法、ブロー成形法、真空成形法、圧空成形法、カレンダー成形法及びインフレーション成形法等が挙げられる。これらのなかでも、量産性に優れ、高い寸法精度の成形品を得ることができるため、射出成形法、射出圧縮成形法が好ましい。
本発明の成形品は、耐傷付き性に優れ、発色性、成形外観にも優れることから、特に自動車内外装部品などに好適に使用できる。
【実施例】
【００６２】
以下、本発明について、実施例を示して具体的に説明するが、本発明は下記の実施例に限定されるものではない。
【００６３】
［製造例１：グラフト重合体（Ａ１）］
ゲル含有量７２質量％、体積平均粒子径２５０ｎｍであるエチレン・α−オレフィン共重合体（ａ１）の乳化ラテックス７０質量部（固形分換算）に、ピロリン酸ナトリウム０．１５質量部、硫酸第一鉄七水塩０．００６質量部、及びフラクトース０．３５質量部を仕込み、内温を８０℃に保った。これに、スチレン２５．２質量部及びアクリロニトリル４．８質量部からなる単量体混合物と、クメンハイドロパーオキサイド０．６質量部とを、各々別の供給口から１４０分かけて同時に滴下して重合を行った。この間、内温は８０℃で一定に制御した。滴下終了後、さらに１００分間、８０℃のまま保持した後に冷却してグラフト重合を完結させた。反応生成物のラテックスを硫酸水溶液で凝固、水洗した後、乾燥してグラフト重合体（Ａ１）を得た。グラフト重合体（Ａ１）のグラフト率は２９％であった。
【００６４】
［製造例２：グラフト重合体（Ａ２）］
ゲル含有量が８４質量％、体積平均粒子径１７０ｎｍあるポリブチルアクリレート系重合体（ａ２）の乳化ラテックス７０質量部（固形分換算）に、不均化ロジン酸カリウム１質量部、水酸化カリウム０．０３質量部を加え、６０℃に加熱し、ピロリン酸ナトリウム０．１質量部、硫酸第一鉄七水塩０．００７質量部、及びフラクトース０．３質量部を仕込み、内温を６０℃に保った。これに、スチレン２３質量部及びアクリロニトリル７質量部からなる単量体混合物とクメンハイドロパーオキサイド０．５質量部とを、各々別の供給口から１２０分かけて同時に滴下して重合を行った。滴下終了後、さらに１００分間、７０℃のまま保持した後に冷却してグラフト重合を完結させた。反応生成物のラテックスを硫酸水溶液で凝固、水洗した後、乾燥してグラフト重合体（Ａ２）を得た。グラフト重合体（Ａ２）のグラフト率は３２％であった。
【００６５】
［製造例３：グラフト重合体（Ａ３）］
ゲル含有量９５質量％、体積平均粒子径３２０ｎｍであるポリブタジエン（ａ３）の乳化ラテックス７０質量部（固形分換算）に、スチレン２３質量部及びアクリロニトリル７質量％と、不均化ロジン酸カリウム１質量部、水酸化ナトリウム０．０１質量部、ピロリン酸ナトリウム０．４５質量部、硫酸第一鉄七水塩０．０１質量部、デキストローズ０．５７質量部、ｔ−ドデシルメルカプタン０．０８質量部及びクメンハイドロパーオキサイド１．０質量部とを仕込み、６０℃から反応を開始し、途中で７５℃まで昇温後、１２０分間保持し、冷却してグラフト重合を完結させた。反応生成物のラテックスを硫酸水溶液で凝固、水洗した後、乾燥してグラフト重合体（Ａ３）を得た。グラフト重合体（Ａ３）のグラフト率は３１％であった。
【００６６】
［製造例４：グラフト重合体（Ａ４）］
製造例１と同様の方法でグラフト重合体のラテックスを得たのち、硫酸水溶液で凝固することなく、得られたグラフト重合体のラテックスに、スノーテックス３０（日産化学工業株式会社製コロイダルシリカ、水分散媒、平均粒子径１３ｎｍ）を、グラフト重合体：シリカ微粒子＝６０：４０（固形分換算）（質量比）となるよう混合し、１時間撹拌した。得られたグラフト重合体とシリカ微粒子を含むラテックス混合液を塩化カルシウム水溶液で凝固し、乾燥して、シリカ微粒子４０質量％を含むグラフト重合体（Ａ４）を得た。
【００６７】
［製造例５：メタクリル系樹脂（Ｂ１）］
耐圧反応容器に蒸留水１５０質量部と、メタクリル酸メチル９９質量部、アクリル酸メチル１質量部と、２，２’−アゾビス（イソブチロニトリル）０．２質量部、ｎ−オクチルメルカプタン０．２５質量部、カルシウムハイドロオキシアパタイト０．４７質量部、及びアルケニルコハク酸カリウム０．００３質量部を仕込み、内温を７５℃まで昇温し、３時間反応を行った。その後、９０℃まで昇温し、６０分間保持することで反応を完結させた。内容物を遠心脱水機で洗浄、脱水を繰り返し、乾燥させてメタクリル系樹脂（Ｂ１）を得た。
【００６８】
［製造例６：メタクリル系樹脂（Ｂ２）］
耐圧反応容器に蒸留水１５０質量部と、Ｎ−フェニルマレイミド１５質量部、スチレン５質量部、α−メチルスチレン５質量部、メタクリル酸メチル７５質量部の混合物と、２，２’−アゾビス（イソブチロニトリル）０．２質量部、ｎ−オクチルメルカプタン０．２５質量部、カルシウムハイドロオキシアパタイト０．４７質量部、及びアルケニルコハク酸カリウム０．００３質量部を仕込み、内温を７５℃まで昇温し、３時間反応を行った。その後、９０℃まで昇温し、６０分間保持することで反応を完結させた。内容物を遠心脱水機で洗浄、脱水を繰り返し、乾燥させてメタクリル系樹脂（Ｂ２）を得た。
【００６９】
［製造例７：メタクリル系樹脂（Ｂ３）］
蒸留水１７０質量部とアルキルベンゼンスルホン酸ナトリウム２．０質量部を内温７５℃に保ち、ピロリン酸ナトリウム０．２質量部と過硫酸カリウム０．２５質量部を加えた。次に、メタクリル酸メチル９９質量部、アクリル酸メチル１質量部と、ｎ−オクチルメルカプタン０．２５質量部とを３６０分かけて同時に滴下して重合を行った。この間、内温は７５℃で一定に制御した。滴下終了後、さらに１００分間、７５℃のまま保持した後に冷却して重合を終了した。得られたメタクリル系樹脂のラテックスに、スノーテックス３０（日産化学工業株式会社製コロイダルシリカ、水分散媒、平均粒子径１３ｎｍ）を、メタクリル系樹脂：シリカ微粒子＝８０：２０（固形分換算）（質量比）となるよう混合し、１時間撹拌した。得られたメタクリル系樹脂とシリカ微粒子を含むラテックス混合液を塩化カルシウム水溶液で凝固し、乾燥して、シリカ微粒子２０質量％を含むメタクリル系樹脂（Ｂ３）を得た。
【００７０】
［製造例８：メタクリル系樹脂（Ｂ４）］
製造例１で得られたメタクリル系樹脂（Ｂ１）をメチルエチルケトン（ＭＥＫ）に溶解させた。得られたメタクリル系樹脂（Ｂ１）のＭＥＫ溶液に、ＭＥＫ−ＳＴ（日産化学工業株式会社製オルガノシリカゾル、ＭＥＫ溶媒、平均粒子径１６ｎｍ）を、メタクリル系樹脂：シリカ微粒子＝８０：２０（固形分換算）（質量比）となるよう混合し、１時間撹拌した。次いで、ＭＥＫを留去し、乾燥させることで、シリカ微粒子を２０質量％含むメタクリル系樹脂（Ｂ４）を得た。
【００７１】
［製造例９：メタクリル系樹脂（Ｂ５）］
ＭＥＫ−ＳＴ（日産化学工業株式会社製オルガノシリカゾル、ＭＥＫ溶媒、平均粒子径１６ｎｍ）のＭＥＫ溶媒を留去することで得られたシリカ微粒子２０質量部に、メタクリル酸メチル７９質量部とアクリル酸メチル１質量部を加え、シリカ微粒子２０質量部が分散した単量体混合物を得た。耐圧反応容器に得られた単量体混合物１００質量部と、蒸留水１５０質量部と、２，２’−アゾビス（イソブチロニトリル）０．２質量部、ｎ−オクチルメルカプタン０．２５質量部、カルシウムハイドロオキシアパタイト０．４７質量部、アルケニルコハク酸カリウム０．００３質量部を仕込み、内温を７５℃まで昇温し、３時間反応を行った。その後、９０℃まで昇温し、６０分間保持することで反応を完結させた。内容物を遠心脱水機で洗浄、脱水を繰り返し、乾燥させて、シリカ微粒子を２０質量％含むメタクリル系樹脂（Ｂ５）を得た。
【００７２】
［製造例１０：メタクリル系樹脂（Ｂ６）］  
メタクリル酸メチル７９質量部、アクリル酸メチル１質量部の代わりに、Ｎ−フェニルマレイミド１２質量部、スチレン４質量部、α−メチルスチレン４質量部、及びメタクリル酸メチル６０質量部を用いた以外、製造例９と同様の条件で懸濁重合を行い、シリカ微粒子２０質量％を含有するメタクリル系樹脂（Ｂ６）を得た。
【００７３】
［実施例１〜１２、比較例１〜６］
表１〜表２に示す組成（質量部）で各成分を混合し、２８ｍｍ二軸押出機（日本製鋼所製「ＴＥＸ−２８Ｖ」）を用いて２５０℃で溶融混練し、ペレット状の熱可塑性樹脂組成物を得た。
得られた熱可塑性樹脂組成物を射出成形した成形品について、耐衝撃性、発色性、成形外観、耐傷付き性（鉛筆硬度、ガーゼ摩耗）を以下の方法により評価した。
評価結果を表１、２に示す。
【００７４】
［耐衝撃性］
ＩＳＯ試験法１７９に準拠し、２３℃及び−３０℃において、４ｍｍ、Ｖノッチ付きシャルピー衝撃強さ（ＫＪ／ｍ２）を測定した。
【００７５】
［発色性］
熱可塑性樹脂組成物のペレット１００質量部に対して、カーボンブラック０．８質量部を混合して着色し、１００×１００ｍｍ（厚み２ｍｍ）の黒着色板（試験片）を射出成形した。得られた黒着色板（試験片）について、色差計でＬ＊を測定した。Ｌ＊が低いほど黒色となり、発色性が良好である。
【００７６】
［成形外観］
発色性の評価で用いたものと同様の１００×１００ｍｍ（厚み２ｍｍ）の黒着色板（試験片）の表面を観察し、グラフト重合体（Ａ）やシリカ微粒子（Ｃ）の凝集物に起因するブツの数を測定した。観測されたブツの数から以下の基準で成形外観を評価し、△以上を合格とした。
◎：ブツが観測されない。
○：ブツが１〜２個観測される。
△：ブツが３〜９個観測される。
×：ブツが１０個以上観測される。
【００７７】
［鉛筆硬度］
ＪＩＳ  Ｋ５６００に準拠し、７５０ｇの荷重において、成形品（試験片）の鉛筆硬度を測定した。鉛筆硬度が硬いほど、硬いもので引っかいた場合の耐掻き傷性が良好となる。Ｈ以上を合格とした。
【００７８】
［ガーゼ摩耗］
図１に示すように、先端部１が略半球形に形成された棒状の治具２を用意し、該先端部１に、ガーゼを８枚重ねた積層シートＳを被せた。そして、成形品（試験片）Ｍの表面に対して、棒状の治具２が直角になるように、積層シートＳが被せられた先端部１を接触させ、該先端部１を成形品Ｍの表面において水平方向（図中矢印Ｘ方向）に摺動させ、１００回往復させた。その際、加える荷重は１ｋｇとした。１００回往復させた後、成形品Ｍの表面における擦り傷を目視で観測し、以下の４段階で評価した。
ガーゼ摩耗が良好なほど、軍手、ガーゼや布などで成形品の表面を拭いた場合や、衣類などが擦れた場合の耐擦り傷性が良好となる。○以上を合格とした。
◎：ほとんど傷が付かない
○：目立たない傷が付く
△：目立つ傷が付く
×：手で触ってわかるほど削れた傷が付く
【００７９】
【表１】
2014218627.tif 000003
【００８０】
【表２】
2014218627.tif 000004
【００８１】
表１の実施例１〜１２に示すように、各実施例によれば、耐衝撃性、発色性、成形外観、耐傷付き性にも優れ、これらの特性を兼ね備えた耐傷付き性熱可塑性樹脂組成物及び成形品が得られた。
【００８２】
一方、表２に示すように、各比較例で得られた樹脂組成物及び成形品は、耐衝撃性、発色性、成形外観、耐傷付き性のうちの少なくとも一つが不充分であった。
すなわち、比較例１はグラフト重合体（Ａ）及びシリカ微粒子（Ｃ）を含有していないことから耐衝撃性、ガーゼ摩耗に劣る。比較例２はグラフト重合体（Ａ）を含有していないことから、耐衝撃性、ガーゼ摩耗に劣る。比較例３はシリカ微粒子を含有していないことから、鉛筆硬度に劣った。一方、比較例４はシリカ微粒子の含有量が本発明の範囲を超えていることから、成形外観に劣った。また、比較例は５はグラフト重合体（Ａ）の含有量が本発明の範囲未満であることから、耐衝撃性、ガーゼ摩耗に劣り、比較例６はグラフト重合体（Ａ）の含有量が本範囲を超えていることから、成形外観、鉛筆硬度に劣る結果となった。
【符号の説明】
【００８３】
１  先端部
２  治具
Ｓ  積層シート
Ｍ  成形品
【図１】
2014218627.tif 000005